ГИДРОМЕТАЛЛУРГИЧЕСКИЙ СПОСОБ ЭКСТРАКЦИИ НИКЕЛЯ И КОБАЛЬТА ИЗ ЛАТЕРИТНЫХ РУД

1. Гидрометаллургический способ экстракции никеля и кобальта из латеритных руд, отличающийся тем, что содержит следующие стадии на которых:
(i) обогащают несортированную шахтную латеритную руду, содержащую никель и кобальт в основном в мелкую фракцию руды и в основном в крупную фракцию руды;
(ii) пропускают мелкую фракцию руды на стадию выщелачивания кислотой под давлением, на которой выщелачиватель на основе серной кислоты используется для экстракции частиц никеля и кобальта формируя щелочную суспензию, содержащую щелок и остаточные твердые компоненты;
(iii) пропускают, по меньшей мере, часть крупной фракции руды на стадию агломерации, на которой крупную фракцию руды агломерируют и используют для формирования, по меньше мере, одного отвала;
(iv) формируют, по меньшей мере, один отвал из руды агломерированной на стадии (iii);
(v) пропускают щелочную суспензию из стадии выщелачивания кислотой под давлением (ii) на стадию отделения твердых/жидких компонентов, из которого остаточные твердые компоненты отводят к отходам, часть щелока пропускают для дальнейшей обработки для восстановления металлов, а другую часть щелока пропускают напрямую или не напрямую к одному или каждому отвалу, сформированному на стадии (iv);
(vi) выщелачивают крупную фракцию руды в отвалах при помощи щелока, отделенного на стадии (v), при этом выщелачивателем является свободная кислота оставшаяся со стадии выщелачивания кислотой под давлением (ii); и
(vii) насыщенный щелочной раствор из одного или каждого отвала затем пропускают к восстановлению металлов.
2. Способ по п.1, отличающийся тем, что из крупной фракции руды формируют, по меньшей мере, два операционно отличных отвала.
3. Способ по п.1, отличающийся тем, что часть отделенного щелока на стадии (v) пропускают к первому отвалу, из которого восстанавливают промежуточный щелочной раствор, который в свою очередь пропускают ко второму отвалу, из которого восстановленный щелочной раствор пропускают к восстановлению металлов.
4. Способ по п.1, отличающийся тем, что путем пропускания части отделенного щелока на стадии (v) напрямую или не напрямую к одному или каждому отвалу обеспечивают восстановление частиц никеля и кобальта из крупной руды и нейтрализацию свободной кислоты в отделенном щелоке.
5. Способ по п.1, отличающийся тем, что стадию отделения твердых/жидких компонентов (v) выполняют в виде процесса противоточной декантации, при этом, по меньшей мере, часть верхнего продукта из данной стадии, пропускают к одному или каждому отвалу напрямую или не напрямую.
6. Способ по п.5, отличающийся тем, что верхний продукт при противоточной декантации содержит раствор серной кислоты в количестве от около 10 до 50 г/л.
7. Способ по п.1, отличающийся тем, что щелочной раствор, восстановленный из, по меньшей мере, одного отвала содержит серную кислоту в количестве от около 0 до 20 г/л.
8. Способ по п.1, отличающийся тем, что агломерат крупной руды до укладывания в отвалы содержит, как правило, однородное увлажнение указанной руды в процентном содержании от 20 до 30%, включая уже содержащуюся влагу.
9. Способ по п.1, отличающийся тем, что стадию агломерации выполняют с использованием раствора серной кислоты.
10. Способ по п.1, отличающийся тем, что агломерированную руду подвергают выдерживанию на протяжении периода от 1 до 20 дней перед промывкой одного или каждого отвала.
11. Способ по п.1, отличающийся тем, что мелкая фракция руды является фракцией проходящей через 2 мм отверстия решета.
12. Способ по п.11, отличающийся тем, что мелкая фракция руды является фракцией проходящей через 1 мм отверстия решета.
13. Способ по любому из пп.11 или 12, отличающийся тем, что крупная фракция руды, не проходящая через решето, удаляется из решета.
14. Гидрометаллургический способ экстракции никеля и кобальта из латеритных руд, отличающийся тем, что содержит следующие стадии, на которых:
(i) пропускают определенное количество мелкой латеритной руды на стадию выщелачивания кислотой под давлением, на которой формируют щелочную суспензию, причем суспензия содержит щелок и остаточные твердые компоненты;
(ii) пропускают определенное количество крупной латеритной руды на стадию агломерации;
(iii) формируют, по меньшей мере, один отвал из крупной руды, агломерированной на стадии (ii);
(iv) пропускают щелочную суспензию из стадии (i) на стадию отделения твердых/жидких компонентов, часть щелока из которой пропускают для дальнейшей обработки для восстановления металлов, а другую часть щелока пропускают напрямую или не напрямую к одному или каждому отвалу стадии (iii);
(v) выщелачивают крупную руду в одном или каждом отвале при помощи щелока, отделенного на стадии (iv), при этом выщелачивателем является свободная кислота оставшаяся со стадии выщелачивания кислотой под давлением (i); и
(vi) насыщенный щелочной раствор из одного или каждого отвала пропускают напрямую или не напрямую к восстановлению металлов.
15. Способ по п.14, отличающийся тем, что из крупной фракции руды формируют, по меньшей мере, два операционно отличных отвала.
16. Способ по п.14, отличающийся тем, что часть отделенного щелока на стадии (iv) пропускают к первому отвалу, из которого восстанавливают промежуточный щелочной раствор, который в свою очередь пропускают ко второму отвалу, из которого восстановленный щелочной раствор пропускают к восстановлению металлов.
17. Способ по п.14, отличающийся тем, что путем пропускания части отделенного щелока на стадии (iv) напрямую или не напрямую к одному или каждому отвалу обеспечивают восстановление частиц никеля и кобальта из крупной руды и нейтрализацию свободной кислоты в отделенном щелоке.
18. Способ по п.14, отличающийся тем, что стадию отделения твердых/жидких компонентов (iv) выполняют в виде процесса противоточной декантации, по меньшей мере, часть верхнего продукта из данной стадии, который пропускают к одному или каждому отвалу напрямую или не напрямую.
19. Способ по п.18, отличающийся тем, что верхний продукт при противоточной декантации содержит раствор серной кислоты в количестве от около 10 до 50 г/л.
20. Способ по п.14, отличающийся тем, что щелочной раствор, восстановленный из, по меньшей мере, одного отвала содержит серную кислоту в количестве от около 0 до 20 г/л.
21. Способ по п.14, отличающийся тем, что агломерат крупной руды до укладывания в отвалы содержит, как правило, однородное увлажнение указанной руды в процентном содержании от 20 до 30%, включая уже содержащуюся влагу.
22. Способ по п.14, отличающийся тем, что стадию агломерации выполняют с использованием раствора серной кислоты.
23. Способ по п.14, отличающийся тем, что агломерированную руду подвергают выдерживанию на протяжении периода от 1 до 20 дней перед промывкой одного или каждого отвала.
24. Способ по п.14, отличающийся тем, что мелкая руда является фракцией проходящей через 2 мм отверстия решета.
25. Способ по п.24, отличающийся тем, что мелкая руда является фракцией проходящей через 1 мм отверстия решета.
26. Способ по любому из пп.24 или 25, отличающийся тем, что крупная руда, не проходящая через решето, удаляется из решета.
27. Гидрометаллургический способ экстракции никеля и кобальта из латеритных руд, в основном, как описанный выше согласно Фиг.1.